(57)【要約】【課題】ポジゴースト現象が十分に抑制された電子写真感光体を提供する。【解決手段】支持体と、電荷発生物質を含有する電荷発生層と、電荷輸送物質を含有する電荷輸送層とをこの順に有する電子写真感光体であって、該電荷発生層が、式（ａ）で示される部分構造及び式（ｂ）で示される部分構造を有する共重合体を含有し、該共重合体における、該式（ａ）で示される部分構造と該式（ｂ）で示される部分構造とのモル比率が、４５：５５〜５５：４５であることを特徴とする電子写真感光体。【選択図】なし【特許請求の範囲】
【請求項１】
支持体と、電荷発生物質を含有する電荷発生層と、電荷輸送物質を含有する電荷輸送層とをこの順に有する電子写真感光体であって、
該電荷発生層が、式（ａ）で示される部分構造及び式（ｂ）で示される部分構造を有する共重合体を含有し、
該共重合体における、該式（ａ）で示される部分構造と該式（ｂ）で示される部分構造とのモル比率が、４５：５５〜５５：４５であることを特徴とする電子写真感光体。
【化１】
2018004891.tif 000011
【化２】
2018004891.tif 000012
（式（ｂ）において、Ｒ１〜Ｒ４は、それぞれ独立に、水素原子、メチル基又はエチル基である）
【請求項２】
前記式（ｂ）で示される部分構造において、Ｒ１及びＲ２がメチル基であり、かつ、Ｒ３及びＲ４が水素原子である請求項１に記載の電子写真感光体。
【請求項３】
前記共重合体が、前記式（ａ）で示される部分構造及び前記式（ｂ）で示される部分構造から構成される交互共重合体である請求項１又は２に記載の電子写真感光体。
【請求項４】
前記共重合体の重量平均分子量が、２，０００以上２５０，０００以下である請求項１乃至３の何れか１項に記載の電子写真感光体。
【請求項５】
前記電荷発生層において、前記電荷発生物質と前記共重合体との質量比率が、３：７〜９：１である請求項１乃至４の何れか１項に記載の電子写真感光体。
【請求項６】
前記電荷発生物質が、フタロシアニン顔料である請求項１乃至５の何れか１項に記載の電子写真感光体。
【請求項７】
前記フタロシアニン顔料が、ＣｕＫα線のＸ線回折におけるブラッグ角２θ±０．３°において７．４°、９．９°、１６．２°、２５．２°及び２８．２°にピークを有するヒドロキシガリウムフタロシアニン顔料である請求項６に記載の電子写真感光体。
【請求項８】
前記フタロシアニン顔料が、ＣｕＫα線のＸ線回折におけるブラッグ角２θ±０．３°において７．４°、１６．６°、２５．５°及び２８．４°にピークを有する結晶形のクロロガリウムフタロシアニン顔料である請求項６に記載の電子写真感光体。
【請求項９】
電子写真感光体と、帯電手段、現像手段、転写手段及びクリーニング手段からなる群より選択される少なくとも１つの手段と、を一体に支持し、電子写真装置本体に着脱自在であるプロセスカートリッジであって、
該電子写真感光体が、請求項１乃至８の何れか１項に記載の電子写真感光体であることを特徴とするプロセスカートリッジ。
【請求項１０】
電子写真感光体、帯電手段、露光手段、現像手段及び転写手段を有する電子写真装置であって、
該電子写真感光体が、請求項１乃至８の何れか１項に記載の電子写真感光体であることを特徴とする電子写真装置。
【発明の詳細な説明】
【技術分野】
【０００１】
本発明は、電子写真感光体、係る電子写真感光体を用いたプロセスカートリッジ及び電子写真装置に関する。
【背景技術】
【０００２】
電子写真装置に用いる電子写真感光体として、感光層が、電荷発生物質を含有する電荷発生層と、電荷輸送物質を含有する電荷輸送層とを有する積層型感光層が検討されている。この積層型感光層の電荷発生層に用いる樹脂には、電荷発生物質で発生したキャリアのトラップを抑制し、ポジゴースト現象を抑制することが求められている。
【０００３】
特許文献１には、無水マレイン酸をモノマー成分とするビニル共重合体を結着樹脂として用いた感光層を有する電子写真感光体が開示されている。特許文献２には、エチレン系共重合体を含有する電荷発生層を有する電子写真感光体が開示されている。
【先行技術文献】
【特許文献】
【０００４】
【特許文献１】特開平０６−０４３６７１号公報
【特許文献２】特開２００３−２９４２９号公報
【発明の概要】
【発明が解決しようとする課題】
【０００５】
しかしながら、本発明者らの検討によると、特許文献１及び２に記載の樹脂を用いた場合、ポジゴースト現象の抑制効果は十分ではなかった。
【０００６】
したがって、本発明の目的は、ポジゴースト現象が十分に抑制された電子写真感光体、並びに、係る電子写真感光体を用いたプロセスカートリッジ及び電子写真装置を提供することにある。
【課題を解決するための手段】
【０００７】
上記の目的は以下の本発明によって達成される。即ち、本発明に係る電子写真感光体は、支持体と、電荷発生物質を含有する電荷発生層と、電荷輸送物質を含有する電荷輸送層とをこの順に有し、該電荷発生層が、式（ａ）で示される部分構造及び式（ｂ）で示される部分構造を有する共重合体を含有し、該共重合体における、該式（ａ）で示される部分構造と該式（ｂ）で示される部分構造とのモル比率が、４５：５５〜５５：４５であることを特徴とする。
【０００８】
【化１】
2018004891.tif 000002
【０００９】
【化２】
2018004891.tif 000003
【００１０】
（式（ｂ）において、Ｒ１〜Ｒ４は、それぞれ独立に、水素原子、メチル基又はエチル基である）
【発明の効果】
【００１１】
本発明によれば、ポジゴースト現象が十分に抑制された電子写真感光体、並びに、係る電子写真感光体を用いたプロセスカートリッジ及び電子写真装置を提供することができる。
【図面の簡単な説明】
【００１２】
【図１】電子写真感光体を有するプロセスカートリッジを備えた電子写真装置の概略構成の一例を示す図である。
【図２】実施例で用いたゴースト現象評価用の画像を示す図である。
【図３】図２中における「１ドットを桂馬パターンで印字したハーフトーン画像」を示す図である。
【発明を実施するための形態】
【００１３】
本発明の電子写真感光体は、支持体と、電荷発生物質を含有する電荷発生層と、電荷輸送物質を含有する電荷輸送層とをこの順に有し、該電荷発生層が、式（ａ）で示される部分構造及び式（ｂ）で示される部分構造を有する共重合体を含有し、該共重合体における、該式（ａ）で示される部分構造と該式（ｂ）で示される部分構造とのモル比率が、４５：５５〜５５：４５であることを特徴とする。
【００１４】
【化３】
2018004891.tif 000004
【００１５】
【化４】
2018004891.tif 000005
【００１６】
（式（ｂ）において、Ｒ１〜Ｒ４は、それぞれ独立に、水素原子、メチル基又はエチル基である）
上記モル比率の範囲を満足するように、式（ａ）で示される部分構造（極性の強い無水マレイン酸ユニット）及び式（ｂ）で示される部分構造（極性の弱いエチレンユニット）を有する共重合体を電荷発生層に用いると、電荷の偏りが生じにくくなる。その結果、層中におけるキャリアのトラップが減少し、キャリアの移動が促進されるため、ポジゴースト現象が高いレベルで抑制されると考えられる。
【００１７】
式（ｂ）で示される部分構造の好ましい具体例を以下に示す。中でも、式（ｂ−１）で示される部分構造、即ち、式（ｂ）で示される部分構造において、Ｒ１及びＲ２がメチル基であり、かつ、Ｒ３及びＲ４が水素原子であることが好ましい。
【００１８】
【化５】
2018004891.tif 000006
【００１９】
また、上記共重合体が、式（ａ）で示される部分構造及び前記式（ｂ）で示される部分構造から構成される交互共重合体であることが好ましい。係る構造をとることにより、電荷の偏りが更に生じにくくなるため、ポジゴースト現象が特に高いレベルで抑制されると考えられる。
【００２０】
また、上記共重合体の重量平均分子量は、２，０００以上２５０，０００以下であることが好ましい。
【００２１】
［電子写真感光体］
本発明の電子写真感光体は、支持体と、電荷発生物質を含有する電荷発生層と、電荷輸送物質を含有する電荷輸送層とをこの順に有する。本発明の電子写真感光体は、レーザービームプリンター、ＣＲＴプリンター、ＬＥＤプリンター、ＦＡＸ、液晶プリンター及びレーザー製版などの電子写真応用分野にも幅広く適用することができる。
【００２２】
本発明の電子写真感光体を製造する方法としては、後述する各層の塗布液を調製し、所望の層の順番に塗布して、乾燥させる方法が挙げられる。このとき、塗布液の塗布方法としては、浸漬塗布、スプレ塗布、インクジェット塗布、ロール塗布、ダイ塗布、ブレード塗布、カーテン塗布、ワイヤーバー塗布、リング塗布などが挙げられる。これらの中でも、効率性及び生産性の観点から、浸漬塗布法が好ましい。
以下、各層について説明する。
【００２３】
＜支持体＞
本発明において、電子写真感光体は、支持体を有する。本発明において、支持体は導電性を有する導電性支持体であることが好ましい。また、支持体の形状としては、円筒状、ベルト状、シート状などが挙げられる。中でも、円筒状支持体であることが好ましい。
【００２４】
支持体の材質としては、金属、樹脂、ガラスなどが好ましい。
【００２５】
金属としては、アルミニウム、鉄、ニッケル、銅、金、ステンレスなどや、これらの合金などが挙げられる。中でも、アルミニウムを用いたアルミニウム製支持体であることが好ましい。
【００２６】
樹脂としては、ポリエステル樹脂、ポリエチレン樹脂、ポリプロピレン樹脂、ポリウレタン樹脂、シリコーン樹脂、フッ素樹脂、ポリイミド樹脂、ポリアミド樹脂、ポリスチレン樹脂、塩化ビニル樹脂、ポリアセタール樹脂、ポリカーボネート樹脂、フェノール樹脂、ポリスルホン樹脂、ポリエーテルスルフィド樹脂、ポリフェニレンスルフィド樹脂などが挙げられる。
【００２７】
また、上述の樹脂やガラスには、導電性を付与してもよい。導電性を付与する方法としては、導電性を有する材料を用いて、混合、被覆、蒸着などの処理を施す方法や、支持体の表面に、陽極酸化などの電気化学的な処理や、ブラスト処理、切削処理などを施す方法が挙げられる。
【００２８】
＜導電層＞
本発明において、支持体の上に、導電層を設けてもよい。導電層を設けることで、支持体の表面のムラの隠蔽や、干渉縞の抑制ができる。
【００２９】
導電層は、導電性粒子と、樹脂と、を含有することが好ましい。
【００３０】
導電性粒子の材質としては、金属酸化物、金属、カーボンブラックなどが挙げられる。
【００３１】
金属酸化物としては、酸化亜鉛、酸化アルミニウム、酸化インジウム、酸化ケイ素、酸化ジルコニウム、酸化スズ、酸化チタン、酸化マグネシウム、酸化アンチモン、酸化ビスマスなどが挙げられる。
【００３２】
金属としては、アルミニウム、ニッケル、鉄、ニクロム、銅、亜鉛、銀などが挙げられる。
【００３３】
カーボンブラックとしては、アセチレンブラックなどが挙げられる。
【００３４】
これらの中でも、導電性粒子として、金属酸化物を用いることが好ましく、特に、酸化亜鉛、酸化チタン、酸化スズを用いることがより好ましい。金属酸化物の分散性向上のために、金属酸化物の表面をシランカップリング剤などで処理してもよい。導電層の抵抗を制御するために、金属酸化物に元素や元素の酸化物をドーピングしてもよい。
【００３５】
導電性粒子として、金属酸化物を用いる場合は、その個数平均粒子径が、１ｎｍ以上５００ｎｍ以下であることが好ましく、３ｎｍ以上４００ｎｍ以下であることがより好ましい。
【００３６】
樹脂としては、ポリエステル樹脂、ポリカーボネート樹脂、ポリビニルブチラール樹脂、アクリル樹脂、シリコーン樹脂、エポキシ樹脂、メラミン樹脂、ウレタン樹脂、フェノール樹脂、アルキッド樹脂などが挙げられる。
【００３７】
導電層の平均膜厚は、１μｍ以上５０μｍ以下であることが好ましく、３μｍ以上４０μｍ以下であることが特に好ましい。
【００３８】
導電層は、上述の各材料及び溶剤を含有する導電層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。導電層用塗布液中で導電性粒子を分散させるための分散方法としては、ペイントシェーカー、サンドミル、ボールミル、液衝突型高速分散機を用いた方法が挙げられる。
【００３９】
＜下引き層＞
本発明において、支持体又は導電層の上に、下引き層を設けてもよい。下引き層を設けることで、バリア機能と接着機能が高まる。
【００４０】
下引き層の平均膜厚は、０．１μｍ以上５０μｍ以下であることが好ましく、０．２μｍ以上４０μｍ以下であることがより好ましく、０．３μｍ以上３０μｍ以下であることが特に好ましい。
【００４１】
下引き層は、上述の各材料及び溶剤を含有する下引き層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤などが挙げられる。
【００４２】
＜電荷発生層＞
本発明において、電荷発生層は、電荷発生物質と式（ａ）で示される部分構造及び式（ｂ）で示される部分構造を有する共重合体を含有する。電荷発生層中の電荷発生物質の含有量は、電荷発生層の全質量に対して、３０質量％以上９０質量％以下であることが好ましく、５０質量％以上８０質量％以下であることがより好ましい。
【００４３】
更に、電荷発生層において、前記電荷発生物質と前記共重合体との質量比率が、３：７〜９：１であることが好ましい。
【００４４】
電荷発生層に用いられる電荷発生物質としては、例えば、ピリリウム、チアピリリウム染料や、オキソチタニルフタロシアニン顔料や、クロロガリウムフタロシアニン顔料や、ヒドロキシガリウムフタロシアニン顔料や、アントアントロン顔料や、ジベンズピレンキノン顔料や、ピラントロン顔料や、モノアゾ、ジスアゾ、トリスアゾなどのアゾ顔料や、インジゴ顔料や、キナクリドン顔料や、非対称キノシアニン顔料や、キノシアニン顔料などが挙げられる。これら電荷発生物質は、１種のみ用いてもよく、２種以上用いてもよい。
中でも電荷発生物質と樹脂のキャリア授受の観点から、フタロシアニン顔料を用いるのが好ましい。さらに、フタロシアニン顔料はＣｕＫα線のＸ線回折におけるブラッグ角２θ±０．３°において７．４°、９．９°、１６．２°、２５．２°及び２８．２°にピークを有するヒドロキシガリウムフタロシアニン顔料、もしくはＣｕＫα線のＸ線回折におけるブラッグ角２θ±０．３°において７．４°、１６．６°、２５．５°及び２８．４°にピークを有する結晶形のクロロガリウムフタロシアニン顔料であることがより好ましい。
【００４５】
電荷発生層の平均膜厚は、０．０５μｍ以上１μｍ以下であることが好ましく、０．１μｍ以上０．３μｍ以下であることがより好ましい。
【００４６】
電荷発生層は、上述の各材料及び溶剤を含有する電荷発生層用塗布液を調製し、この塗膜を形成し、乾燥させることで形成することができる。塗布液に用いる溶剤としては、アルコール系溶剤、スルホキシド系溶剤、ケトン系溶剤、エーテル系溶剤、エステル系溶剤、芳香族炭化水素系溶剤などが挙げられる。
【００４７】
＜電荷輸送層＞
本発明において、電荷輸送層は、電荷輸送物質を含有する。電荷輸送層中の電荷輸送物質の含有量は、電荷輸送層の全質量に対して、２０質量％以上８０質量％以下であることが好ましく、３０質量％以上６０質量％以下であることがより好ましい。
【００４８】
電荷輸送物質としては、例えば、トリアリールアミン化合物、ヒドラゾン化合物、スチルベン化合物、ピラゾリン化合物、オキサゾール化合物、チアゾール化合物、トリアリルメタン化合物が挙げられる。これらの中でも、トリアリールアミン化合物が好ましい。
【００４９】
電荷輸送層が表面層の場合、導電性粒子、紫外線吸収剤、フッ素原子含有樹脂粒子などの潤滑性粒子を含有させてもよい。導電性粒子としては、例えば、酸化スズ粒子などの金属酸化物粒子が挙げられる。
【００５０】
電荷輸送層の平均膜厚は、５μｍ以上５０μｍ以下であることが好ましく、８μｍ以上４０μｍ以下であることがより好ましく、１０μｍ以上２５μｍ以下であることが特に好ましい。
【００５１】
電荷輸送層は、上述の各材料及び溶剤を含有する電荷輸送層用塗布液を調製し、この塗膜を形成し、乾燥させることで形成することができる。塗布液に用いる溶剤としては、アルコール系溶剤、ケトン系溶剤、エーテル系溶剤、エステル系溶剤、芳香族炭化水素系溶剤が挙げられる。これらの溶剤の中でも、エーテル系溶剤または芳香族炭化水素系溶剤が好ましい。
【００５２】
＜保護層＞
本発明において、電子輸送層の上に、保護層を設けてもよい。
【００５３】
保護層に用いられる樹脂としては、例えば、ポリビニルブチラール、ポリエステル、ポリカーボネート、ナイロン、ポリイミド、ポリアリレート、ポリウレタン、スチレン−ブタジエンコポリマー、スチレン−アクリル酸コポリマー、スチレン−アクリロニトリルコポリマーが挙げられる。保護層の膜厚は、０．０５〜２０μｍであることが好ましい。
【００５４】
また、保護層に電荷輸送能を持たせるために、電荷輸送能（正孔輸送能）を有するモノマーを種々の重合反応、架橋反応を用いて硬化させることによって保護層を形成してもよい。具体的には、連鎖重合性官能基を有する電荷輸送性化合物（正孔輸送性化合物）を重合又は架橋させ、硬化させることによって保護層を形成することが好ましい。
【００５５】
保護層が表面層の場合、導電性粒子、紫外線吸収剤、フッ素原子含有樹脂粒子などの潤滑性粒子を含有させてもよい。導電性粒子としては、例えば、酸化スズ粒子などの金属酸化物粒子が挙げられる。
【００５６】
保護層の平均膜厚は、０．５μｍ以上１０μｍ以下であることが好ましく、１μｍ以上７μｍ以下であることが好ましい。
【００５７】
保護層は、上述の各材料及び溶剤を含有する保護層用塗布液を調製し、この塗膜を形成し、乾燥させることで形成することができる。塗布液に用いる溶剤としては、アルコール系溶剤、ケトン系溶剤、エーテル系溶剤、スルホキシド系溶剤、エステル系溶剤、芳香族炭化水素系溶剤が挙げられる。
【００５８】
［プロセスカートリッジ、電子写真装置］
本発明のプロセスカートリッジは、これまで述べてきた電子写真感光体と、帯電手段、現像手段、転写手段及びクリーニング手段からなる群より選択される少なくとも１つの手段とを一体に支持し、電子写真装置本体に着脱自在であることを特徴とする。
【００５９】
また、本発明の電子写真装置は、これまで述べてきた電子写真感光体、帯電手段、露光手段、現像手段及び転写手段を有することを特徴とする。
【００６０】
図１に、電子写真感光体を備えたプロセスカートリッジを有する電子写真装置の概略構成の一例を示す。
【００６１】
１は円筒状の電子写真感光体であり、軸２を中心に矢印方向に所定の周速度で回転駆動される。電子写真感光体１の表面は、帯電手段３により、正又は負の所定電位に帯電される。尚、図においては、ローラ型帯電部材によるローラ帯電方式を示しているが、コロナ帯電方式、近接帯電方式、注入帯電方式などの帯電方式を採用してもよい。帯電された電子写真感光体１の表面には、露光手段（不図示）から露光光４が照射され、目的の画像情報に対応した静電潜像が形成される。電子写真感光体１の表面に形成された静電潜像は、現像手段５内に収容されたトナーで現像され、電子写真感光体１の表面にはトナー像が形成される。電子写真感光体１の表面に形成されたトナー像は、転写手段６により、転写材７に転写される。トナー像が転写された転写材７は、定着手段８へ搬送され、トナー像の定着処理を受け、電子写真装置の外へプリントアウトされる。電子写真装置は、転写後の電子写真感光体１の表面に残ったトナーなどの付着物を除去するための、クリーニング手段９を有していてもよい。また、クリーニング手段を別途設けず、上記付着物を現像手段などで除去する、所謂、クリーナーレスシステムを用いてもよい。電子写真装置は、電子写真感光体１の表面を、前露光手段（不図示）からの前露光光１０により除電処理する除電機構を有していてもよい。また、本発明のプロセスカートリッジを電子写真装置本体に着脱するために、レールなどの案内手段１２を設けてもよい。
【実施例】
【００６２】
以下に、具体的な実施例を挙げて本発明をさらに詳細に説明する。ただし、本発明は、これらに限定されるものではない。以下に示す「部」は、「質量部」を意味する。なお、実施例及び比較例の電子写真感光体の各層の膜厚は、渦電流式膜厚計（ＦＩＳＣＨＥＲＳＣＯＰＥ、フィッシャーインスツルメント製）、又は、単位面積当たりの質量から比重換算で求めた。
【００６３】
〔実施例１〕
直径２４ｍｍ、長さ２５７．５ｍｍのアルミニウムシリンダー（ＪＩＳ−Ａ３００３、アルミニウム合金）を支持体（導電性支持体）とした。
【００６４】
まず、酸化スズで被覆された硫酸バリウム粒子（商品名：パストランＰＣ１、三井金属鉱業製）６０部、酸化チタン粒子（商品名：ＴＩＴＡＮＩＸＪＲ、テイカ製）１５部、レゾール型フェノール樹脂（商品名：フェノライトＪ−３２５、大日本インキ化学工業製、固形分７０質量％）４３部、シリコーンオイル（商品名：ＳＨ２８ＰＡ、東レシリコーン製）０．０１５部、シリコーン樹脂粒子（商品名：トスパール１２０、東芝シリコーン製）３．６部、２−メトキシ−１−プロパノール５０部、及び、メタノール５０部をボールミルに入れ、２０時間分散処理することによって、導電層用塗布液を調製した。この導電層用塗布液を支持体上に浸漬塗布して塗膜を形成し、得られた塗膜を１時間１４０℃で加熱して硬化させることによって、膜厚が３０μｍの導電層を形成した。
【００６５】
次に、共重合ナイロン（商品名：アミランＣＭ８０００、東レ製）１０部、及び、メトキシメチル化６ナイロン（商品名：トレジンＥＦ−３０Ｔ、帝国化学製）３０部を、メタノール４００部／ｎ−ブタノール２００部の混合溶剤に溶解させることによって、下引き層用塗布液を調製した。この下引き層用塗布液を導電層上に浸漬塗布して塗膜を形成し、得られた塗膜を６分間８０℃で乾燥させることによって、膜厚が０．４２μｍの下引き層を形成した。
【００６６】
次に、イソブチレン−無水マレイン酸共重合ポリマー（商品名：ＩＳＯＢＡＭ−６００、クラレ製）１部、ＣｕＫα線のＸ線回折におけるブラッグ角２θにおいて７．４°、９．９°、１６．２°、２５．２°及び２８．２°にピークを有するヒドロキシガリウムフタロシアニン顔料（電荷発生物質）２部、及びシクロヘキサノン５２部を、直径０．８５ｍｍのガラスビーズを用いたサンドミルに入れ、６時間分散処理した。その後、酢酸エチル７５部を加えることによって、電荷発生層用塗布液を調製した。この電荷発生層用塗布液を下引き層上に浸漬塗布して塗膜を形成し、得られた塗膜を１０分間１００℃で乾燥させることによって、膜厚が０．１８μｍの電荷発生層を形成した。
【００６７】
次に、下記式（Ｃ−１）で示される化合物（電荷輸送物質）２８部、
【００６８】
【化６】
2018004891.tif 000007
【００６９】
下記式（Ｃ−２）で示される化合物（電荷輸送物質）４部、
【００７０】
【化７】
2018004891.tif 000008
【００７１】
及び、ポリカーボネート（商品名：ユーピロンＺ２００、三菱エンジニアリングプラスチックス製）４０部を、モノクロロベンゼン２００部／ジメトキシメタン５０部の混合溶剤に溶解させることによって電荷輸送層用塗布液を調製した。この電荷輸送層用塗布液を電荷発生層上に浸漬塗布して塗膜を形成し、塗膜を３０分間１２０℃で乾燥させることによって、膜厚が１８μｍの電荷輸送層を形成した。このようにして実施例１の電子写真感光体を得た。
【００７２】
〔実施例２〕
実施例１において、ＣｕＫα線のＸ線回折におけるブラッグ角２θにおいて７．４°、９．９°、１６．２°、２５．２°及び２８．２°にピークを有するヒドロキシガリウムフタロシアニン顔料２部を、ＣｕＫα線のＸ線回折におけるブラッグ角２θにおいて７．４°、１６．６°、２５．５°及び２８．４°にピークを有する結晶形のクロロガリウムフタロシアニン顔料２部に変更した以外は、実施例１と同様にして実施例２の電子写真感光体を得た。
【００７３】
〔実施例３〕
実施例１において、ＣｕＫα線のＸ線回折におけるブラッグ角２θにおいて７．４°、９．９°、１６．２°、２５．２°及び２８．２°にピークを有するヒドロキシガリウムフタロシアニン顔料２部を、ＣｕＫα線のＸ線回折におけるブラッグ角２θにおいて９．０゜、１４．２゜、２３．９゜及び２７．１゜にピークを有するオキシチタニウムフタロシアニン顔料２部に変更した以外は、実施例１と同様にして実施例３の電子写真感光体を得た。
【００７４】
〔実施例４〕
実施例１において、イソブチレン−無水マレイン酸共重合ポリマー（商品名：ＩＳＯＢＡＭ−６００、クラレ製）１部を、イソブチレン−無水マレイン酸共重合ポリマー（商品名：ＩＳＯＢＡＭ−０４、クラレ製）１部に変更した以外は、実施例１と同様にして実施例４の電子写真感光体を得た。
【００７５】
〔実施例５〕
実施例１において、イソブチレン−無水マレイン酸共重合ポリマー（商品名：ＩＳＯＢＡＭ−６００、クラレ製）１部を、イソブチレン−無水マレイン酸共重合ポリマー（商品名：ＩＳＯＢＡＭ−０６、クラレ製）１部に変更した以外は、実施例１と同様にして実施例５の電子写真感光体を得た。
【００７６】
〔実施例６〕
実施例１において、イソブチレン−無水マレイン酸共重合ポリマー（商品名：ＩＳＯＢＡＭ−６００、クラレ製）１部を、イソブチレン−無水マレイン酸共重合ポリマー（商品名：ＩＳＯＢＡＭ−１０、クラレ製）１部に変更した以外は、実施例１と同様にして実施例６の電子写真感光体を得た。
【００７７】
〔実施例７〕
実施例１において、イソブチレン−無水マレイン酸共重合ポリマー（商品名：ＩＳＯＢＡＭ−６００、クラレ製）１部を、イソブチレン−無水マレイン酸共重合ポリマー（商品名：ＩＳＯＢＡＭ−１８、クラレ製）１部に変更した以外は、実施例１と同様にして実施例７の電子写真感光体を得た。
【００７８】
〔比較例１〕
実施例１において、イソブチレン−無水マレイン酸共重合ポリマー（商品名：ＩＳＯＢＡＭ−６００、クラレ製）１部を、ｍ／ｎ比が３０／７０で上記式（ｂ）のユニットが上記式（ｂ−８）である樹脂（重量平均分子量２００００）１部に変更した以外は、実施例１と同様にして比較例１の電子写真感光体を得た。
【００７９】
〔比較例２〕
実施例１において、イソブチレン−無水マレイン酸共重合ポリマー（商品名：ＩＳＯＢＡＭ−６００、クラレ製）１部を、ｍ／ｎ比が２５／７５で上記式（ｂ）のユニットが下記式（ｂ−１７）である樹脂（重量平均分子量５５０００）１部に変更した以外は、実施例１と同様にして比較例２の電子写真感光体を得た。
【００８０】
【化８】
2018004891.tif 000009
【００８１】
〔評価〕
各実施例及び各比較例で製造した電子写真感光体について、温度２３℃／湿度５０％の常温常湿環境下でゴースト画像の評価を行った。評価は、ヒューレットパッカード社製のレーザービームプリンター（商品名：ＬａｓｅＲＪｅｔ  ＰＲｏ４００ＣｏｌｏＲ  Ｍ４５１ｄｎ）の改造機を用いて行った。改造として、露光光の光量が可変となるようにした。
【００８２】
シアン色用プロセスカートリッジに製造した電子写真感光体を装着し、装置から現像用カートリッジを抜き取り、そこに電位測定装置を挿入した。これを、プリンターのシアン色用プロセスカートリッジのステーションに装着し、明部電位（Ｖｌ）が−１５０Ｖになるように露光光の光量の設定を行った。電位測定装置は、現像用カートリッジの現像位置に電位測定プローブ（商品名：ｍｏｄｅｌ６０００Ｂ−８、トレック・ジャパン製）を配置することで構成されており、電子写真感光体に対する電位測定プローブの位置は、ドラム軸方向の中央とした。そして、電子写真感光体の中央部の電位を表面電位計（商品名：ｍｏｄｅｌ３４４、トレック・ジャパン製）を使用して測定している。その後、電位測定装置をはずし、現像用カートリッジをもとの状態にもどし、初期のゴースト画像評価をおこなった。
【００８３】
ゴースト現象評価用の画像としては、図２に示すように、画像の先頭部の白画像中に黒い四角の画像（黒画像）を出した後、「１ドットを桂馬パターンで印字したハーフトーン画像」（図３）を用いた。ゴースト画像の評価は、Ｘ−Ｒｉｔｅ製の分光濃度計（商品名：Ｘ−Ｒｉｔｅ５０４／５０８）を用いた。出力画像のうち、ゴースト部（ゴーストが生じうる部分）のマクベス濃度から１ドット桂馬パターンのハーフトーン画像のマクベス濃度を差し引き、これをゴースト画像濃度とした。これを１枚の出力画像で１０点行い、１０点の平均値を求めた。本発明においては、ゴースト画像濃度が０．０５未満であれば本発明の効果が得られているレベルとした。結果を表１に示す。
【００８４】
【表１】
2018004891.tif 000010
【符号の説明】
【００８５】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
【図１】
2018004891.tif 000013
【図２】
2018004891.tif 000014
【図３】
2018004891.tif 000015